СПОСОБ ИЗГОТОВЛЕНИЯ ЛИСТОВ И ПЛИТ ИЗ АЛЮМИНИЕВЫХ СПЛАВОВ

Способ изготовления листов и плит из алюминиевых сплавов, включающий получение слитков методом полунепрерывного литья, гомогенизацию слитков, механическую обработку слитков, нагрев литых заготовок и их горячую прокатку, отличающийся тем, что гомогенизацию слитков ведут при температуре 300-360°C продолжительностью до 8 часов, нагрев литых заготовок под прокатку ведут при температуре 340-380°C продолжительностью до 8 часов, отжиг горячекатаных плит осуществляют при температуре 380-440°C продолжительностью до 4 часов.